【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
表面圧縮応力（ＣＳ）が４５０ＭＰａ以上の化学強化ガラスであって、
ガラス表面から９０μｍの深さの部分の圧縮応力値（ＣＳ９０）が２５ＭＰａ以上、又は、ガラス表面から１００μｍの深さの部分の圧縮応力値（ＣＳ１００）が１５ＭＰａ以上であり、
前記化学強化ガラスの母組成が、酸化物基準のモル百分率表示で、ＳｉＯ２を５８〜７０％、Ａｌ２Ｏ３を１０〜１８％、Ｂ２Ｏ３を０〜３％、Ｐ２Ｏ５を０〜２％、Ｌｉ２Ｏを８〜１３％、Ｎａ２Ｏを２〜６％、Ｋ２Ｏを０〜２％、ＭｇＯを０〜５％、ＣａＯを０〜６％、ＳｒＯを０〜６％、ＢａＯを０〜６％、ＺｎＯを０〜５％、ＴｉＯ２を０〜１％、ＺｒＯ２を０．５〜２％を含有し、
前記化学強化ガラスの母組成におけるＳｉＯ２、Ａｌ２Ｏ３、Ｂ２Ｏ３、Ｐ２Ｏ５、Ｌｉ２Ｏ、Ｎａ２Ｏ、Ｋ２Ｏ、ＭｇＯ、ＣａＯ、ＳｒＯ、ＢａＯ及びＺｒＯ２の各成分の酸化物基準のモル百分率表示による含有量を用いて、下記式に基づき算出されるＸの値が３００００以上である化学強化ガラス。
Ｘ＝ＳｉＯ２×３２９＋Ａｌ２Ｏ３×７８６＋Ｂ２Ｏ３×６２７＋Ｐ２Ｏ５×（−９４１）＋Ｌｉ２Ｏ×９２７＋Ｎａ２Ｏ×４７．５＋Ｋ２Ｏ×（−３７１）＋ＭｇＯ×１２３０＋ＣａＯ×１１５４＋ＳｒＯ×７３３＋ＺｒＯ２×５１．８
【請求項２】
表面圧縮応力（ＣＳ）が４５０ＭＰａ以上の化学強化ガラスであって、
ガラス表面から９０μｍの深さの部分の圧縮応力値（ＣＳ９０）が２５ＭＰａ以上、又は、ガラス表面から１００μｍの深さの部分の圧縮応力値（ＣＳ１００）が１５ＭＰａ以上であり、
前記化学強化ガラスの母組成が、酸化物基準のモル百分率表示で、ＳｉＯ２を５８〜７０％、Ａｌ２Ｏ３を１０〜１８％、Ｂ２Ｏ３を０〜３％、Ｐ２Ｏ５を０〜２％、Ｌｉ２Ｏを８〜１３％、Ｎａ２Ｏを２〜６％、Ｋ２Ｏを０〜２％、ＭｇＯを０〜５％、ＣａＯを０〜６％、ＳｒＯを０〜６％、ＢａＯを０〜６％、ＺｎＯを０〜５％、ＴｉＯ２を０〜１％、ＺｒＯ２を０．５〜２％を含有し、
前記化学強化ガラスの母組成におけるＳｉＯ２、Ａｌ２Ｏ３、Ｂ２Ｏ３、Ｐ２Ｏ５、Ｌｉ２Ｏ、Ｎａ２Ｏ、Ｋ２Ｏ、ＭｇＯ、ＣａＯ、ＳｒＯ、ＢａＯ及びＺｒＯ２の各成分の酸化物基準のモル百分率表示による含有量を用いて、下記式に基づき算出されるＹの値が０．７以上である化学強化ガラス。
Ｙ＝ＳｉＯ２×０．００８８４＋Ａｌ２Ｏ３×０．０１２０＋Ｂ２Ｏ３×（−０．００３７３）＋Ｐ２Ｏ５×０．０００６８１＋Ｌｉ２Ｏ×０．００７３５＋Ｎａ２Ｏ×（−０．００２３４）＋Ｋ２Ｏ×（−０．００６０８）＋ＭｇＯ×０．０１０５＋ＣａＯ×０．００７８９＋ＳｒＯ×０．００７５２＋ＢａＯ×０．００４７２＋ＺｒＯ２×０．０２０２
【請求項３】
板厚ｔが２ｍｍ以下の板状である請求項１または２に記載の化学強化ガラス。
【請求項４】
下記条件での砂上落下試験による平均割れ高さが２５０ｍｍ以上であり、
下記条件での圧子圧入試験による破砕数が３０個以下であり、
板厚ｔが０．４〜２ｍｍであり、
母組成が、酸化物基準のモル百分率表示で、ＳｉＯ２を５８〜７０％、Ａｌ２Ｏ３を１０〜１８％、Ｂ２Ｏ３を０〜３％、Ｐ２Ｏ５を０〜２％、Ｌｉ２Ｏを８〜１３％、Ｎａ２Ｏを２〜６％、Ｋ２Ｏを０〜２％、ＭｇＯを０〜５％、ＣａＯを０〜６％、ＳｒＯを０〜６％、ＢａＯを０〜６％、ＺｎＯを０〜５％、ＴｉＯ２を０〜１％、ＺｒＯ２を０．５〜２％を含有し、
表面圧縮応力（ＣＳ）が４５０ＭＰａ以上であり、かつ、
圧縮応力層の深さ（ＤＯＬ）が１００μｍ以上である化学強化ガラス。
砂上落下試験条件：
硬質ナイロン製のモック板（５０ｍｍ×５０ｍｍ、重量：５４ｇ）に化学強化ガラス（５０ｍｍ×５０ｍｍ×板厚ｔ（ｍｍ））をスポンジ両面テープ（５０ｍｍ×５０ｍｍ×厚み３ｍｍ）を介して貼り合わせ、測定試料を作製する。次に、１５ｃｍ×１５ｃｍのサイズのＳＵＳ板上に、１ｇのけい砂（竹折社製５号けい砂）を均一となるようにまき、作製した測定試料を、化学強化ガラスを下にして、けい砂がまかれたＳＵＳ板の表面に所定の高さ（落下高さ）から落下させる。落下試験は、落下高さ：１０ｍｍから開始して、１０ｍｍずつ高さを上げて実施し、化学強化ガラスが割れた高さを割れ高さ（単位ｍｍ）とする。落下試験は各例について５回以上実施し、落下試験での割れ高さの平均値を、平均割れ高さ（単位：ｍｍ）とする。
圧子圧入試験条件：
２５ｍｍ×２５ｍｍ×板厚ｔ（ｍｍ）の化学強化ガラスに対して、対面角の圧子角度６０度を有するダイヤモンド圧子を用いて、３〜１０ｋｇｆの荷重を１５秒間保持する圧子圧入試験により、化学強化ガラスを破壊させて、破壊後の化学強化ガラスの破砕数を計測する。２５ｍｍ×２５ｍｍより大きなサイズの化学強化ガラスを用いるときは、化学強化ガラス内に２５ｍｍ×２５ｍｍの領域を表示し、その領域内で圧子圧入試験および破砕数の計測を行う。化学強化ガラスが曲面形状を持つときは、投影面積で２５ｍｍ×２５ｍｍのサイズを化学強化ガラスの曲面上に表示させ、その領域内で圧子圧入試験および破砕数の計測を行う。
【請求項５】
ガラス表面から１００μｍの深さの部分の圧縮応力値と板厚ｔ（ｍｍ）の二乗との積（ＣＳ１００×ｔ２）が５ＭＰａ・ｍｍ２以上である請求項１〜４のいずれか１項に記載の
化学強化ガラス。
【請求項６】
圧縮応力層の面積Ｓｃ（ＭＰａ・μｍ）が３００００ＭＰａ・μｍ以上である請求項１〜５のいずれか１項に記載の化学強化ガラス。
【請求項７】
内部の圧縮応力の大きさが表面圧縮応力（ＣＳ）の２分の１になる部分の深さｄｈが８μｍ以上である請求項１〜６のいずれか１項に記載の化学強化ガラス。
【請求項８】
圧縮応力が最大となる位置ｄＭがガラス表面から５μｍの範囲にある請求項１〜７のいずれか１項に記載の化学強化ガラス。
【請求項９】
圧縮応力層の深さ（ＤＯＬ）が１１０μｍ以上である請求項１〜８のいずれか１項に記載の化学強化ガラス。
【請求項１０】
前記化学強化ガラスの母組成を有するガラスの破壊靱性値（Ｋ１ｃ）が０．７ＭＰａ・ｍ１／２以上である請求項１〜９のいずれか１項に記載の化学強化ガラス。
【請求項１１】
内部引張層の面積Ｓｔ（ＭＰａ・μｍ）が、ＳｔＬ（ｔ）（ＭＰａ・μｍ）以下である請求項１〜１０のいずれか１項に記載の化学強化ガラス。
（ここで、ｔは板厚（ｍｍ）であり、ＳｔＬ（ｔ）は板厚ｔのときのＳｔ  Ｌｉｍｉｔの値である。）
【請求項１２】
内部引張層応力ＣＴ（ＭＰａ）が、ＣＴＬ（ｔ）（ＭＰａ）以下である請求項１〜１１のいずれか１項に記載の化学強化ガラス。
（ここで、ｔは板厚（ｍｍ）であり、ＣＴＬ（ｔ）は板厚ｔのときのＣＴ  Ｌｉｍｉｔの値である。）
【請求項１３】
酸化物基準のモル百分率表示で、ＳｉＯ２を５８〜７０％、Ａｌ２Ｏ３を１０〜１８％、Ｂ２Ｏ３を０〜３％、Ｐ２Ｏ５を０〜２％、Ｌｉ２Ｏを８〜１３％、Ｎａ２Ｏを２〜６％、Ｋ２Ｏを０〜２％、ＭｇＯを０〜５％、ＣａＯを０〜６％、ＳｒＯを０〜６％、ＢａＯを０〜６％、ＺｎＯを０〜５％、ＴｉＯ２を０〜１％、ＺｒＯ２を０．５〜２％を含有し、
ＳｉＯ２、Ａｌ２Ｏ３、Ｂ２Ｏ３、Ｐ２Ｏ５、Ｌｉ２Ｏ、Ｎａ２Ｏ、Ｋ２Ｏ、ＭｇＯ、ＣａＯ、ＳｒＯ、ＢａＯ及びＺｒＯ２の各成分の酸化物基準のモル百分率表示による含有量を用いて、下記式に基づき算出されるＸの値が３００００以上である化学強化用ガラス。
Ｘ＝ＳｉＯ２×３２９＋Ａｌ２Ｏ３×７８６＋Ｂ２Ｏ３×６２７＋Ｐ２Ｏ５×（−９４１）＋Ｌｉ２Ｏ×９２７＋Ｎａ２Ｏ×４７．５＋Ｋ２Ｏ×（−３７１）＋ＭｇＯ×１２３０＋ＣａＯ×１１５４＋ＳｒＯ×７３３＋ＺｒＯ２×５１．８
【請求項１４】
ＳｉＯ２、Ａｌ２Ｏ３、Ｂ２Ｏ３、Ｐ２Ｏ５、Ｌｉ２Ｏ、Ｎａ２Ｏ、Ｋ２Ｏ、ＭｇＯ、ＣａＯ、ＳｒＯ、ＢａＯ及びＺｒＯ２の各成分の酸化物基準のモル百分率表示による含有量を用いて、下記式に基づき算出されるＹの値が０．７以上である請求項１３に記載の化学強化用ガラス。
Ｙ＝ＳｉＯ２×０．００８８４＋Ａｌ２Ｏ３×０．０１２０＋Ｂ２Ｏ３×（−０．００３７３）＋Ｐ２Ｏ５×０．０００６８１＋Ｌｉ２Ｏ×０．００７３５＋Ｎａ２Ｏ×（−０．００２３４）＋Ｋ２Ｏ×（−０．００６０８）＋ＭｇＯ×０．０１０５＋ＣａＯ×０．００７８９＋ＳｒＯ×０．００７５２＋ＢａＯ×０．００４７２＋ＺｒＯ２×０．０２０２
【請求項１５】
酸化物基準のモル百分率表示によるＺｒＯ２の含有量が１．２％以下である請求項１３または１４に記載の化学強化用ガラス。
【請求項１６】
酸化物基準のモル百分率表示によるＫ２Ｏの含有量が０．５％以上である請求項１３〜１５のいずれか１項に記載の化学強化用ガラス。
【請求項１７】
酸化物基準のモル百分率表示によるＢ２Ｏ３の含有量が１％以下である請求項１３〜１６のいずれか１項に記載の化学強化用ガラス。
【請求項１８】
失透温度Ｔが、粘度が１０４ｄＰａ・ｓとなる温度Ｔ４以下である、請求項１３〜１７のいずれか１項に記載の化学強化用ガラス。